(57)【特許請求の範囲】
【請求項１】
スメクタイト及びポリアミノアマイド分散剤を含むことを特徴とする孔版印刷用インキ。
【請求項２】
前記ポリアミノアマイド分散剤のポリアミノアマイド系化合物が、前記インキ全量に対して０．０５〜５重量％であることを特徴とする請求項１記載の孔版印刷用インキ。
【請求項３】
前記ポリアミノアマイド分散剤がポリアミノアマイドのカルボン酸塩を含むものであることを特徴とする請求項１または２記載の孔版印刷用インキ。
【請求項４】
前記ポリアミノアマイド分散剤が長鎖ポリアミノアマイドと極性酸エステルの塩を含むものであることを特徴とする請求項１または２記載の孔版印刷用インキ。
【発明の詳細な説明】
【０００１】
【発明の属する技術分野】
本発明は、孔版印刷用インキに関し、詳しくはスメクタイトを含有する孔版印刷用インキに関するものである。
【０００２】
【従来の技術】
孔版印刷方法は、孔版印刷用原紙の穿孔部を介して原紙の一方の側より他方の側へインキを移動させることにより、紙などの被印刷物面に印刷を行うものである。
【０００３】
孔版印刷用インキは、一般に孔版原紙に対する透過性がよく、適度な流動性を持ち、印刷後はレベリングがよく、乾燥性のよいことが望まれる。特に、ドラムが開放系である孔版印刷方法に用いられるインキは、インキの垂れを発生させないために適度な硬さが必要であり、一方でインキを被印刷物に早く浸透させるために適度な柔らかさも必要である。そのためインキの流動性を調整することはきわめて重要である。
【０００４】
従来より、インキの流動性を調整する方法の一つとして、流動改質剤を添加することが一般に行われており、孔版印刷用インキには、モンモリロナイトを主成分とするベントナイト、ヘクトライト、ハイデライト、サポナイトなどのスメクタイト系の粘土鉱物がよく用いられている。たとえば特公昭５４−２３６０１号には、有機ベントナイト等の増粘剤を含有させ、孔版印刷用エマルションインキを実質的に硬くすることで印刷の仕上がりを改善したインキが記載されている。また、特開平６−３３００７号には、エマルションインキの安定性、流動性及び画像品質温度依存性に優れた界面活性剤包接有機変成モンモリロナイト含有エマルションインキが提案されている。
【０００５】
スメクタイトが有する流動改質作用は、スメクタイトそのものの質の他に、スメクタイトがインキビヒクル中でどの程度の粒の大きさ（粒度）となるか、ひいてはその粒度に関連してインキビヒクル中のスメクタイトの分散度にも支配されると考えられる。そのため所望の流動特性を有するインキを得たい場合にはスメクタイトの質のみならず粒度の適正化、分散度の安定性を図ることが不可欠である。
【０００６】
【発明が解決しようとする課題】
しかし、従来より、スメクタイトの質については研究開発がなされているが、粒度についてはほとんど検討されておらず、また、スメクタイトは、一般に水中に投入すると自然に水を吸って崩壊、膨潤するためスメクタイトの分散性の制御手段自体も確立されていない。
【０００７】
また、スメクタイトの流動改質作用は、スメクタイトの薄片の側面にあるヒドロキシ群の端と端の水素結合によってゲル化構造が形成され、さらにスメクタイトの薄片同士が水分子で架橋されることにより発揮されると考えられる。そのため、エマルション系の孔版印刷用インキを対象とした従来のスメクタイト添加技術を、そのまま水を含有しないＵＶインキなどに代表される孔版印刷用油性インキに適用しても安定した流動改質効果は得られないと考えられる。
【０００８】
本発明は上記事情に鑑みなされたものであり、孔版印刷用エマルションインキはもちろんのこと、孔版印刷用油性インキにも適用することが可能な、スメクタイトを安定に分散させることができ、かつ分散性の向上も図ることが可能な分散剤を含有した孔版印刷インキを提供することを目的とするものである。
【０００９】
【課題を解決するための手段】
本発明の孔版印刷用インキは、スメクタイト及びポリアミノアマイド分散剤を含むことを特徴とするものである。
【００１０】
スメクタイトとは、モンモリロナイトを主成分とするベントナイト、ヘクトライト、ハイデライト、サポナイト等の天然または合成された粘土鉱物を意味し、広く一般に孔版印刷用インキに含有される流動改質剤であり、特定のスメクタイトを意味するものではない。
【００１１】
ポリアミノアマイド分散剤とはポリアミノアマイド系化合物を含む分散剤を意味し、例えばポリアミノアマイド系化合物そのものを使用してもよいし、ポリアミノアマイド系化合物を溶剤に溶かした溶液であってもよい。ここで、ポリアミノアマイド系化合物とは、ポリアミノアマイドそのものだけでなく、ポリアミノアマイドのカルボン酸塩やポリアミノアマイドとエステルの塩等の化合物を意味し、例えばポリアミノアマイドのポリカルボン酸塩や、長鎖ポリアミノアマイドと極性酸エステルの塩が炭化水素溶剤に含有されているものが好ましい。
【００１２】
孔版印刷インキとは、孔版印刷に用いるインキであって、孔版印刷用エマルションインキ、孔版印刷用油性インキいずれをも含むことを意味する。孔版印刷インキが、エマルションインキである場合には、上記ポリアミノアマイド分散剤は、ポリアミノアマイドのポリカルボン酸塩を含有する分散剤を用いることが好ましく、孔版印刷インキが、油性インキの場合には、上記ポリアミノアマイド分散剤は、長鎖ポリアミノアマイドと極性酸エステルの塩を含有する分散剤を用いることが好ましい。
【００１３】
ポリアミノアマイド分散剤は、インキのポリアミノアマイド系化合物の含有量が、インキ全量に対して０．０５〜５重量％が好ましく、より好ましくは０．１〜３重量％、さらは０．５〜１．５重量％が好ましい。
【００１４】
【発明の効果】
本発明の孔版印刷用インキは、スメクタイトとポリアミノアマイド分散剤を含むので、スメクタイトの粒子が完全に分散されて安定した流動改質効果を得ることができる。このように安定した流動改質効果が得られる理由は、ポリアミノアマイドのカルボキシル基とスメクタイトが、湿潤段階において選択的な静電的化学吸着を発生してゲル化構造を形成することにより、インキビヒクル中でのスメクタイトの粒度の適正化、分散性の向上、分散性の安定化が図られているためと考えられる。
【００１５】
このように、スメクタイトの粒度の適正化、分散性の向上、分散性の安定化が図られることにより、スメクタイトによる流動改質作用が向上し、インキを調整する場合に、ロールミルに通す回数（ロールパス回数）が少なくても、当初から所望の降伏値（YieldValue：流動を引き起こすのに必要な最低の剪断力の量、すなわちインクが形を保つ度合い）を得ることが可能となる。すなわち、従来のポリアミノアマイド分散剤が含有されていないインキは、スメクタイトの流動改質効果が充分に得られなかったために、ロールパス回数が少ないと降伏値が低く、ロールパス回数が増えると降伏値が上昇するという、降伏値がロールパス回数に依存する傾向にあったが、本発明の孔版印刷インキは、スメクタイトの分散性が向上し、しかもその分散性が安定しているので、ロールパス回数によりインキの降伏値が殆ど変わらず、少ないロールパス回数で所望の降伏値の孔版印刷インキを得ることができる。
【００１６】
また、スメクタイトの分散性が向上されれば、インキ中に含まれる着色剤、特に一般には分散しにくいといわれているフタロシアニン系顔料や、その他インキに含まれる成分の分散性も向上させることが可能となり、インキの質の向上を図ることが可能となる。
【００１７】
さらに、本発明の孔版印刷インキは、ロールパス回数が１回であっても充分な分散性を得ることができるので分散時間の短縮を図ることが可能となり、孔版印刷インキの生産性の向上を図ることができる。
【００１８】
なお、インキのポリアミノアマイド系化合物含有量を、インキ全量に対して０．０５〜５重量％に調整することにより、また、ポリアミノアマイド分散剤にポリアミノアマイドのカルボン酸塩または長鎖ポリアミノアマイドと極性酸エステルの塩を含むものを用いることにより、さらに粒度の適正化、分散性の向上、分散性の安定化を図ることができる。
【００１９】
【発明の実施の形態】
以下本発明の実施の形態を、孔版印刷用エマルションインキと孔版印刷用油性インキそれぞれについて説明する。
【００２０】
孔版印刷用エマルションインキの油相成分には分散剤、流動改質剤以外に、樹脂、溶媒、乳化剤、着色剤等を適宜含有させることが好ましい。
【００２１】
分散剤は、ポリアミノアマイド分散剤、例えばポリアミノアマイドのポリカルボン酸塩や、長鎖ポリアミノアマイドと極性酸エステルの塩が炭化水素溶剤に含有されているものが好ましく、市販品としては、Ａｎｔｉ−Ｔｅｒｒａ−２０４（ポリアミノアマイドのポリカルボン酸塩を５２％含有）、Ｄｉｓｐｅｒｂｙｋ−１０１（長鎖ポリアミノアマイドと極性酸エステルの塩を５１％含有、いずれもビックケミー・ジャパン（株）製）を好ましく用いることができる。
【００２２】
流動改質剤であるスメクタイトは、一般式、
（Ｘ，Ｙ）２〜３Ｚ４Ｏ１０（ＯＨ）２・ｍＨ２Ｏ・（Ｗω）
（ここで、ＸはＡｌ，ＦｅＩＩＩ，ＭｎＩＩＩ，ＣｒＩＩＩ、Ｙは Ｍｇ，ＦｅＩＩ，ＭｎＩＩ，Ｎｉ，Ｚｎ，Ｌｉ、ＺはＳｉ，Ａｌ、Ｗは Ｋ，Ｎａ，Ｃａ、Ｈ２Ｏは層間水である。Ｗで表されるアルカリ金属は塩基置換され、その量の平均はω＝１／３で与えられる。）で表される。本発明に用いることができるスメクタイトは、特別なものである必要はなく、天然のものでも、合成されたものでも、また化学的に変性されたものであってもよい。例えば、モンモリロナイトを主成分とするベントナイト、一部Ｍｇと置換したものであるマグネシウムベントナイト、Ｃａと置換したカルシウムベントナイト、ヘクトライト、ハイデライト、サポナイト、これらの粘土鉱物と第４級アンモニウム塩型カチオン界面活性剤により変性させた有機変性粘土鉱物、たとえばジメチルアルキルアンモニウムヘクトライト、ベンジルジメチルステアリルアンモニウムヘクトライト、塩化ジステアリルジメチルアンモニウム処理ケイ酸アルミニウムマグネシウム、塩化ジステアリルジメチルアンモニウム処理モンモリロナイトなどを使用することができる。
【００２３】
樹脂としては、ポリアミド樹脂、ウレタン樹脂、アルキド変性フェノール樹脂、ロジンエステル樹脂、ロジン変性アルキド樹脂、ロジン変性フェノール樹脂、アルキド樹脂、石油樹脂、油脂化合物、変性油脂化合物、ギルソナイト、ポリブタジエン、水添ポリブタジエン、アクリル樹脂、メラミン樹脂、尿素樹脂、フェノール樹脂、ポリエステル樹脂、シリコーン樹脂、エポキシ樹脂、セルロース樹脂等を用いることが好ましい。油相成分中の樹脂は、着色剤の分散性をより向上させ、印刷用紙にこれらを固着する作用を有する。これらの樹脂のヨウ素価は、特に制限されるものではないが、ヨウ素価が１００よりも大きくなると、孔版印刷インキが速く乾燥固化して目詰まりの原因となり、またインキの安定性という観点からみても１００以下であることが好ましい。
【００２４】
溶媒としては、孔版印刷インキ用途に用いることが知られている溶媒であれば不揮発性溶剤、揮発性溶剤いずれも使用することができ、不揮発性溶剤としてはたとえばモーターオイル、スピンドル油、マシン油、流動パラフィン、アロマフリーソルベント等の鉱物油系の溶剤、オリーブ油、大豆油、ココナツ油、トール油、ひまし油、脱水ひまし油、サフラワー油等の植物油を用いることができる。また揮発性溶剤としては、芳香属系炭化水素溶剤、脂肪族系炭化水素溶剤、芳香属系炭化水素及び脂肪族系炭化水素の混合溶剤、パラフィン系炭化水素溶剤、イソパラフィン系炭化水素溶剤、ナフテン系炭化水素溶剤等があげられる。孔版印刷は、その汎用性から学校、公官庁等の一般消費者向けが多いため、安全性や衛生面からは、これらの溶媒中の中でも脂肪族系炭化水素がより好ましい。
【００２５】
上記の溶媒は、単独で用いてもよいし、適宜混合して用いてもよい。混合して用いる場合としては、例えば、スピンドル油と脂肪族系炭化水素溶剤との混合用媒、スピンドル油と脂肪族系炭化水素溶剤とひまし油等があげられる。不揮発性溶剤と揮発性溶剤を適宜混合して用いる場合には、不揮発性溶剤／揮発性溶剤の混合割合は、エマルションインキの油相と水相の配合比率により異なるが、重量比で５０〜９５／５０〜５重量％の範囲とすることが好ましい。
【００２６】
乳化剤としては、ソルビタンモノラウレート、ソルビタンモノパルミテート、ソルビタンモノステアレート、ソルビタントリステアレート、ソルビタンモノオレエート、ソルビタンセスキオレエート等のソルビタン高級脂肪酸エステル、脂肪酸モノグリセリド、脂肪酸ジグリセリド、及び高級アルコール、アルキルフェノール、脂肪酸等の酸化エチレン付加物といった非イオン性界面活性剤が好ましい。
【００２７】
着色剤としては、各種色調の公知の顔料、染料を用いることができ、顔料としては、例えばアゾ系、フタロシアニン系、染料系、縮合多環系、ニトロ系、ニトロソ系等の有機顔料（ブリリアントカーミン６Ｂ、レーキレッドＣ、ウォッチングレッド、ジアゾイエロー、ハンザイエロー、フタロシアニンブルー、フタロシアニングリーン、アルカリブルー、アニリンブラックなど）の他、コバルト、鉄、クロム、銅、亜鉛、鉛、チタン、バナジウム、マンガン、ニッケルなどの金属類、金属酸化物、および硫化物、並びに、ファーネスカーボンブラック、ランプブラック、チャンネルブラックなどのカーボンブラック類、黄土、群青、紺青などの無機顔料が用いられる。
【００２８】
また、油相中および／または水相中に、体質顔料を含有させてもよい。体質顔料としては、従来公知のものを採用することができ、水に不溶な微粒子であれば特に限定されるものではない。例えば、白土、タルク、クレー、ケイソウ土、炭酸カルシウム、硫酸バリウム、酸化チタン、アルミナホワイト、シリカ、カオリン、マイカ、水酸化アルミニウムなどの無機微粒子、ポリアクリル酸エステル、ポリウレタン、ポリエステル、ポリエチレン、ポリプロピレン、ポリ塩化ビニル、ポリ塩化ビニリデン、ポリスチレン、ポリシロキサン、フェノール樹脂、エポキシ樹脂、ベンゾグアナミン樹脂などの有機微粒子またはこれらの共重合体からなる微粒子を利用することができる。
【００２９】
孔版印刷用エマルションインキの水相成分には、水、電解質、水蒸発抑制剤、水溶性高分子、防腐剤、防黴剤、酸化防止剤、ｐＨ調整剤等を適宜溶解または混合して用いることができる。また、油相成分に着色剤を含有させない場合には、水相成分に含有させることができ、用いる着色剤としては、上記油相成分で用いたものと同様の着色剤を用いることができる。
【００３０】
孔版印刷用油性インキには樹脂、溶媒、着色剤、酸化防止剤等を含有させるが、これらは上記孔版印刷用エマルションインキの油相成分に用いたものと同様のものを用いることができる。また、上記インキにＵＶ硬化型樹脂（モノマー、オリゴマー等）の他、重合開始剤等を含有させて、ＵＶ硬化型インキとすることもできる。この場合、ＵＶ硬化型樹脂としてはポリオールアクリレート（例えばポリプロピレングリコールジアクリレート、ジペンタエリスリトールペンタおよびヘキサアクリレート）、ポリエステルアクリレート（例えば（無水）テトラヒドロフタル酸とジエチレングリコールとのポリエステルジオールのジアクリレート、エポキシアクリレート（例えばビスフェノールＡ型エポキシアクリレート）、フェノールＥＯ変性アクリレートを用いることが好ましい。以下、本発明を実施例によりさらに詳しく説明する。
【００３１】
【実施例】
（実施例１）
ベントナイト鉱物粘土（ＳＢｅｎ；豊順洋行（株）製  ＥＤＸ分析による化学組成は、ＳｉＯ２：６４．１、Ｆｅ２Ｏ３：１５．６、Ａｌ２Ｏ３：１４．９、ＳＯ３：３．４、ＣａＯ：１．２、ＴｉＯ２：０．７、ＺｒＯ２：０．０４、ＳｒＯ：０．０３９（重量％））１重量部、アルキド樹脂（ハリマ化成（株）製）１５重量部、着色剤としてカーボンブラックＭＡ−１００（三菱化学（株）製）６重量部、溶媒として５号ソルベント（ＡＦ−５；日石三菱（株）製）１０．５重量部、乳化剤としてヘキサグリセリン５オレート（ＨＧ−５Ｏ；日光ケミカルズ（株）製）２重量部、ポリアミノアマイドのカルボン酸塩としてＡｎｔｉ−Ｔｅｒｒａ−２０４（ビックケミー・ジャパン（株）製）０．５重量部を充分混合し、三本ロールミルにて分散し、これを油相とした。次いで、この油相にイオン交換水６５重量部からなる水相を混合しながら添加して乳化を行い、Ｗ／Ｏ型の孔版印刷用エマルションインキを得た。
【００３２】
（実施例２）
乳化剤としてデカグリセリン６オレート（ＤＧ−６Ｏ；日光ケミカルズ（株）製）を用い、表１に記載した配合により油相を形成した以外は、実施例１と同様にしてＷ／Ｏ型の孔版印刷用エマルションインキを得た。
【００３３】
（実施例３）
乳化剤としてヘキサグリセリンＰＲ１５（ＨＧ−ＰＲ−１５；日光ケミカルズ（株）製）を用い、表１に記載した配合により油相を形成した以外は、実施例１と同様にしてＷ／Ｏ型の孔版印刷用エマルションインキを得た。
【００３４】
（実施例４）
表１に記載した配合により油相を形成した以外は、実施例１と同様にしてＷ／Ｏ型の孔版印刷用エマルションインキを得た。
【００３５】
（実施例５）
着色剤として銅フタロシアニン（大日本インキ化学（株）製）を用い、表１に記載した配合により油相を形成した以外は、実施例１と同様にしてＷ／Ｏ型の孔版印刷用エマルションインキを得た。
【００３６】
（実施例６）
乳化剤としてデカグリセリン６オレート（ＤＧ−６Ｏ；日光ケミカルズ（株）製）を用い、表１に記載した配合により油相を形成した以外は、実施例５と同様にしてＷ／Ｏ型の孔版印刷用エマルションインキを得た。
【００３７】
（実施例７）
ヘクトライト鉱物粘土（Ｂｅｎｔｏｎｅ＃３８；ＲＨＥＯＸ社製、ＥＤＸ分析による化学組成は、ＳｉＯ２：６５．４、Ｆｅ２Ｏ３：１５．３、Ａｌ２Ｏ３：１４．２、ＳＯ３：３．８、ＣａＯ：０．５、ＴｉＯ２：０．６、ＺｒＯ２：０．０５（重量％））８重量部、着色剤としてカーボンブラックＭＡ−１００（三菱化学（株）製）５重量部、樹脂としてアロニックスＭ１０２（東亜合成（株）製）３２．４重量部、アロニックスＭ４００（東亜合成（株）製）３０重量部、バンビームＵＶ−１０３（ハリマ化成（株）製）２０重量部、重合開始剤としてＩｒｇ−３６９（チバ・スペシャルティ・ケミカルズ製）３重量部、カヤキュアＤＥＴＸ（日本化薬（株）製）０．５重量部、重合禁止剤としてＱ−１３０１（和光純薬（株）製）０．１重量部、長鎖ポリアミノアマイドと極性酸エステルの塩としてＤｉｓｐｅｒｂｙｋ−１０１（ビックケミー・ジャパン（株）製）１重量部を充分混合し、三本ロールミルにて分散し孔版印刷用油性インキを得た。
【００３８】
（実施例８）
着色剤として、銅フタロシアニン（大日本インキ化学（株）製）を用い、表１に記載した配合により油性インキを形成した以外は、実施例７と同様にして孔版印刷用油性インキを得た。
【００３９】
【表１】
0003798243.tif 000002
（比較例１）
ポリアミノアマイドのカルボン酸塩、Ａｎｔｉ−Ｔｅｒｒａ−２０４を添加せず、配合を表２に記載されている配合とした以外は、実施例１と同様にしてＷ／Ｏ型の孔版印刷用エマルションインキを得た。
【００４０】
（比較例２）
ポリアミノアマイドのカルボン酸塩、Ａｎｔｉ−Ｔｅｒｒａ−２０４を添加せず、配合を表２に記載されている配合とした以外は、実施例２と同様にしてＷ／Ｏ型の孔版印刷用エマルションインキを得た。
【００４１】
（比較例３）
ポリアミノアマイドのカルボン酸塩、Ａｎｔｉ−Ｔｅｒｒａ−２０４を添加せず、配合を表２に記載されている配合とした以外は、実施例３と同様にしてＷ／Ｏ型の孔版印刷用エマルションインキを得た。
【００４２】
（比較例４）
ポリアミノアマイドのカルボン酸塩、Ａｎｔｉ−Ｔｅｒｒａ−２０４を添加せず、配合を表２に記載されている配合とした以外は、実施例５と同様にしてＷ／Ｏ型の孔版印刷用エマルションインキを得た。
【００４３】
（比較例５）
長鎖ポリアミノアマイドと極性酸エステルの塩、Ｄｉｓｐｅｒｂｙｋ−１０１を添加せず、配合を表２に記載されている配合とした以外は、実施例７と同様にして孔版印刷用油性インキを得た。
【００４４】
（比較例６）
長鎖ポリアミノアマイドと極性酸エステルの塩、Ｄｉｓｐｅｒｂｙｋ−１０１を添加せず、配合を表２に記載されている配合とした以外は、実施例８と同様にして孔版印刷用油性インキを得た。
【００４５】
【表２】
0003798243.tif 000003
（孔版印刷インキの油相成分の評価方法）
実施例１〜６及び比較例１〜４の孔版印刷用エマルションインキの油相成分と、実施例７、８及び比較例５、６の孔版印刷用油性インキを三本ロールミル（井上製作所製、小型タイプ）に３回通して（ロールパス）分散し、各分散毎の粘度をコーンプレート型粘度計（ＨＡＡＫＥ社製、ストレス制御式）により２３℃におけるフロウカーブを測定して降伏値を求めた。また、グラインドゲージ（安田精機社製、最大２５μｍ）により、各分散毎の粒度を測定した。さらに、三本ロールミルに１回通した時点におけるロール焼き付き現象（スメクタイトや着色剤がロール表面に焼付く現象）についても評価し、目視により、焼付きが全くない場合を○、少しでもある場合を×とした。結果を表３、及び図１、図２、図３に示す。
【００４６】
【表３】
0003798243.tif 000004
図１は孔版印刷用エマルションインキの油相成分の平均降伏値とロールパス回数との関係をプロットしたグラフ（実線は実施例１〜６の平均降伏値、破線は比較例１〜４の平均降伏値）、図２は孔版印刷用油性インキの平均降伏値とロールパス回数との関係をプロットしたグラフ（実線は実施例７、８の平均降伏値、破線は比較例５、６の平均降伏値）である。図３は顔料に銅フタロシアニンを用いた場合の粒度とロールパス回数との関係をプロットしたグラフ（実線は実施例５、６の平均粒度、破線は実施例８の平均粒度、一点鎖線は比較例４、６の平均粒度）である。
【００４７】
表３及び図１、図２から明らかなように、本発明の孔版印刷用エマルションインキの油相成分及び孔版印刷用油性インキは、ロールパス回数に対する降伏値の依存性が低いため、ロールパス回数が１回でも降伏値が高く、極めて分散性が良く、またその分散性が安定していることがわかる。また、表３及び図３から明らかなように、分散性が悪いと言われている銅フタロシアニンを着色剤として用いたインキであっても、１回のロールパスで粒度をかなり低くすることができ、分散性が向上していることがわかる。
【００４８】
（孔版印刷インキの評価方法）
実施例１〜８及び比較例１〜６で得られた孔版印刷用エマルションインキ及び孔版印刷用油性インキ（三本ロールミル分散の回数は全て１回とした）を用いて孔版印刷機リソグラフＦＲ３９５（理想科学工業（株）製）により孔版印刷を行った。なお、実施例７、８及び比較例５、６は、ＵＶ硬化インキのため、孔版印刷機の排紙台にＵＶ照射器をセットし、ＵＶを照射しながら孔版印刷を行った。印刷用紙は、理想用紙薄口（理想科学工業（株）指定商品）とした。
【００４９】
この孔版印刷インキにより孔版印刷を１００００枚行い、印刷した印刷物を観察し、版の目詰まりがなく、画像の欠損がない場合を○、版の目詰まりを起こし、画像の欠損がある場合を×として評価した。また、印刷後、印刷物のベタ部分の印刷濃度をＯＤ計（マクベス（株）製ＲＤ９２０）により測定した。さらに、孔版印刷機により孔版印刷を行った後、室温にて１日放置した。その後、クロックメーターにて擦り、目視により観察して擦れが殆ど無い場合を○、擦れが目立つ場合を×とした。結果を表４に示す。
【００５０】
【表４】
0003798243.tif 000005
表４から明らかなように、本発明の孔版印刷用インキは分散性が良好なため、版の目詰まりを起こすことがなく、また印刷濃度も最適で、擦れにも強かった。
【００５１】
以上のように、本発明の孔版印刷インキは、従来のポリアミノアマイド分散剤を含まない孔版印刷インキに比べて、スメクタイトの分散性が格段に向上している上に、その分散性が極めて安定しているので、インキを所望の降伏値に設定することが容易であり、またインキ中に含有される着色剤をはじめとする各種成分の分散性もよいため、この孔版印刷インキにより印刷された画質も従来に比べて優れたものとなった。
【図面の簡単な説明】
【図１】孔版印刷用エマルションインキの油相成分の平均降伏値とロールパス回数との関係をプロットしたグラフ
【図２】孔版印刷用油性インキの平均降伏値とロールパス回数との関係をプロットしたグラフ
【図３】顔料に銅フタロシアニンを用いた場合の粒度とロールパス回数との関係をプロットしたグラフ
【図１】
0003798243.tif 000006
【図２】
0003798243.tif 000007
【図３】
0003798243.tif 000008